(57)【要約】【課題】コバルトイオン及び／又はニッケルイオンを含む金属含有溶液中の除去対象物質の吸着に使用される活性炭で、その金属含有溶液から取り出すコバルト及び／又はニッケルの純度の低下を抑制することができる活性炭の前処理方法および、金属回収方法を提供する。【解決手段】活性炭の前処理方法では、コバルトイオン及び／又はニッケルイオンを含む金属含有溶液からコバルト及び／又はニッケルを取り出す過程で、前記金属含有溶液中の除去対象物質の吸着に使用されるとともに、鉄を含有する活性炭について、前記吸着に使用するに先立ち、前記活性炭を、コバルトイオン及び／又はニッケルイオンを含む洗浄液で洗浄する。【選択図】なし【特許請求の範囲】
【請求項１】
活性炭の前処理方法であって、
コバルトイオン及び／又はニッケルイオンを含む金属含有溶液からコバルト及び／又はニッケルを取り出す過程で、前記金属含有溶液中の除去対象物質の吸着に使用されるとともに、鉄を含有する活性炭について、
前記吸着に使用するに先立ち、前記活性炭を、コバルトイオン及び／又はニッケルイオンを含む洗浄液で洗浄する、活性炭の前処理方法。
【請求項２】
前記洗浄液が、前記金属含有溶液に含まれる金属イオンと同種の金属イオンを含む、請求項１に記載の活性炭の前処理方法。
【請求項３】
洗浄後の活性炭の鉄含有量が、２０質量ｐｐｍ以下である、請求項１又は２に記載の活性炭の前処理方法。
【請求項４】
洗浄前の洗浄液のコバルトイオン及び／又はニッケルイオンの濃度を、１ｇ／Ｌ〜１００ｇ／Ｌとする、請求項１〜３のいずれか一項に記載の活性炭の前処理方法。
【請求項５】
洗浄前の洗浄液のｐＨを０〜７とする、請求項１〜４のいずれか一項に記載の活性炭の前処理方法。
【請求項６】
前記金属含有溶液が、溶媒抽出を経た後の金属含有溶液であり、前記除去対象物質が、前記溶媒抽出で用いられた有機物である、請求項１〜５のいずれか一項に記載の活性炭の前処理方法。
【請求項７】
コバルトイオン及び／又はニッケルイオンを含む金属含有溶液からコバルト及び／又はニッケルを回収する金属回収方法であって、
溶媒抽出により前記金属含有溶液を得る抽出工程と、抽出工程の後、前記金属含有溶液中の有機物を、請求項１〜６のいずれか一項に記載の活性炭の前処理方法で得られた活性炭で吸着させる吸着工程とを含む金属回収方法。
【請求項８】
前記金属含有溶液が、コバルト又はニッケルのいずれかを含み、
前記吸着工程の後、前記金属含有溶液を電解液として電解を行う電解工程をさらに含む請求項７に記載の金属回収方法。
【請求項９】
前記金属含有溶液が、リチウムイオン電池廃棄物に湿式処理を施して得られる請求項７又は８に記載の金属回収方法。
【発明の詳細な説明】
【技術分野】
【０００１】
この明細書は、コバルトイオン及び／又はニッケルイオンを含む金属含有溶液からコバルト及び／又はニッケルを取り出す過程で、前記金属含有溶液中の除去対象物質の吸着に使用される活性炭の前処理方法および、金属回収方法に関するものである。
【背景技術】
【０００２】
活性炭は、特定の物質を除去すること等の目的で、活性化ないし賦活処理を施した多孔質の炭素を主成分とするものであり、種々の用途に広く用いられている。
たとえば、活性炭は、所定の金属が溶解した金属含有溶液から、そこに含まれる除去対象物質を吸着することに使用される場合がある。
【０００３】
これに関連して、特許文献１には、「前工程から水相に随伴された酸および／または抽出時にこの水相中に生成した酸をイオン交換膜を用いた透析により除去すること」が記載されている。ここで、「透析に供される水相」である「原液は透析装置に供給する前に活性炭等で有機相をできるだけ除去する」ことが記載されている。
【０００４】
特許文献２には、「精製塩化クロム溶液中に含まれる微量の有機溶媒、たとえばトリノルマルオクチルアミンは、活性炭（粉末）を塩化クロム溶液１ｌ当り１ｇの割合で加え、温度２０〜６０℃で３０分程かきまぜたのち活性炭に吸着させて除去するかまたは粒状活性炭を充填塔につめ、塩化クロム溶液を通過させることによって除去した。塩化クロム溶液を電解するにあたり、・・・」との記載がある。
【０００５】
特許文献３には、「鉱石を溶解させた溶液から溶媒抽出法により元素を回収するさい、溶媒抽出による水層に硫黄、活性炭等から選択される１種以上を加えて前記水層に含まれる溶媒を除去すること」が記載されている。
【０００６】
特許文献４には、「有価金属を含有する水溶液を有機溶媒で溶媒抽出する工程と、前記溶媒抽出で得られた抽出後液に含まれる前記有機溶媒中の抽出剤を、活性炭で除去する工程と、を含む有価金属を含有する水溶液の処理方法」が開示されている。
【先行技術文献】
【特許文献】
【０００７】
【特許文献１】特開平１０−２３５１０２号公報
【特許文献２】特開昭５０−１５２９１４号公報
【特許文献３】特開２００３−２２０３０２号公報
【特許文献４】特開２０１６−１０８５８８号公報
【発明の概要】
【発明が解決しようとする課題】
【０００８】
ところで、活性炭には、比較的微量ながらも鉄が含まれるものがある。活性炭中のこのような鉄は、通常の使用では特に問題にならないことが多い。
しかしながら、コバルトイオン及び／又はニッケルイオンを含む金属含有溶液からコバルト及び／又はニッケルを取り出す過程で、活性炭を、金属含有溶液中の除去対象物質の吸着に使用する場合は、活性炭中の鉄が金属含有溶液中に溶出し、このことが高純度のコバルト及び／又はニッケルを得ることの障害になる。
【０００９】
この明細書では、コバルトイオン及び／又はニッケルイオンを含む金属含有溶液中の除去対象物質の吸着に使用される活性炭で、その金属含有溶液から取り出すコバルト及び／又はニッケルの純度の低下を抑制することができる活性炭の前処理方法および、金属回収方法を開示する。
【課題を解決するための手段】
【００１０】
この明細書で開示する活性炭の前処理方法は、コバルトイオン及び／又はニッケルイオンを含む金属含有溶液からコバルト及び／又はニッケルを取り出す過程で、前記金属含有溶液中の除去対象物質の吸着に使用されるとともに、鉄を含有する活性炭について、前記吸着に使用するに先立ち、前記活性炭を、コバルトイオン及び／又はニッケルイオンを含む洗浄液で洗浄することにある。
【００１１】
この明細書で開示する金属回収方法は、コバルトイオン及び／又はニッケルイオンを含む金属含有溶液からコバルト及び／又はニッケルを回収するものであって、溶媒抽出により前記金属含有溶液を得る抽出工程と、抽出工程の後、前記金属含有溶液中の有機物を、上記の活性炭の前処理方法で得られた活性炭で吸着させる吸着工程とを含むものである。
【発明の効果】
【００１２】
上記の活性炭の前処理方法によれば、金属含有溶液から取り出すコバルト及び／又はニッケルの純度の低下を抑制することができる。
【図面の簡単な説明】
【００１３】
【図１】金属回収方法の一例として、リチウムイオン電池廃棄物からコバルト及びニッケルを回収する過程を示すフロー図である。
【図２】図１に示す金属回収方法への、一の実施形態に係る活性炭の前処理方法の適用例を示すフロー図である。
【図３】図２のより具体的な適用例を示すフロー図である。
【図４】図２のより具体的な他の適用例を示すフロー図である。
【図５】図２のより具体的なさらに他の適用例を示すフロー図である。
【発明を実施するための形態】
【００１４】
以下に、上述した活性炭の前処理方法の実施の形態について詳細に説明する。
＜活性炭の前処理方法＞
一の実施形態に係る活性炭の前処理方法は、コバルトイオン及び／又はニッケルイオンを含む金属含有溶液からコバルト及び／又はニッケルを取り出す過程で、金属含有溶液中の除去対象物質の吸着に使用される活性炭を対象とする。この活性炭には鉄が含まれる。ここでは、活性炭から鉄を取り除くため、金属含有溶液中の除去対象物質の吸着に使用する前に、活性炭を、コバルトイオン及び／又はニッケルイオンを含む洗浄液で洗浄する。
【００１５】
（活性炭）
活性炭としては、金属が溶解した溶液に含まれる除去対象物質を吸着させる吸着材として通常用いられているものとすることができる。この実施形態では、たとえば、木材、椰子殻その他の炭素質原料を多孔質原料に変化させる賦活処理等の物理法又は、化学薬品を用いた化学法等により製造された一般的な活性炭を対象とすることができる。
【００１６】
活性炭には、たとえば自然由来その他の理由で、鉄を含有するものがある。この実施形態は、鉄を含有する活性炭に対して適用されるものである。活性炭（後述する洗浄前の活性炭）中の鉄の含有量は、たとえば０．００１質量％〜１質量％、典型的には０．０１質量％〜０．０３質量％である場合がある。
【００１７】
活性炭は、たとえば後述する金属回収方法のような、コバルトイオン及び／又はニッケルイオンを含む金属含有溶液からコバルト及び／又はニッケルを取り出す途中で、金属含有溶液中の除去対象物質の吸着に用いられる。このとき、上述したように、活性炭に鉄が含まれると、当該活性炭で除去対象物質を吸着した後の金属含有溶液に鉄が溶出して含まれる。金属含有溶液に鉄が含まれる場合、最終的に得られるコバルト及び／又はニッケルの純度が低下する。これを防止するべく活性炭から鉄を十分に取り除くため、この実施形態では、後述する活性炭の前処理方法を行う。
なお、詳細については後述するが、活性炭で吸着させる金属含有溶液中の除去対象物質は、金属含有溶液を得るためにその前段階に行われた溶媒抽出で使用された有機物である場合がある。
【００１８】
（金属含有溶液）
活性炭を使用する金属含有溶液は、少なくとも、コバルトイオン及びニッケルイオンのうちの一種の金属イオンを含むものであればよい。金属含有溶液中のコバルトイオン濃度及び／又はニッケルイオン濃度は、たとえば１ｇ／Ｌ〜１００ｇ／Ｌ、典型的には３０ｇ／Ｌ〜７０ｇ／Ｌである場合がある。この濃度は、金属含有溶液がコバルトイオン及びニッケルイオンの両方を含む場合は、それらの合計濃度を意味する。
金属含有溶液は、たとえば硫酸酸性溶液である場合があり、典型的には、後述するように、リチウムイオン電池廃棄物に湿式処理を施して得られるものとすることができる。
【００１９】
（洗浄）
ここでは、上述したような活性炭は、金属含有溶液中の除去対象物質の吸着に使用される前に、コバルトイオン及び／又はニッケルイオンを含む洗浄液を用いて洗浄される。これにより、活性炭に含まれる鉄が洗浄液中に溶け出して、活性炭から鉄が有効に除去される。
【００２０】
上記の洗浄液により活性炭中の鉄が除去される理由は、コバルトイオン及び／又はニッケルイオンと鉄のセメンテーション反応によるものと考えられる。すなわち、活性炭中の鉄よりも貴な金属であるコバルトないしニッケルは、卑な金属である鉄によって還元析出する一方で、卑な金属である鉄は、貴な金属であるコバルトないしニッケルにより酸化されて液中に溶出する。したがって、これによれば、洗浄操作により、鉄が溶出するとともに、コバルトイオン及び／又はニッケルイオンがメタルとして析出すると考えられる。但し、このような理論には限定されない。
【００２１】
この場合、活性炭には鉄の代わりにコバルト及び／又はニッケルが含まれることがある。活性炭を使用する金属含有溶液が、それと同種の金属イオン（つまりコバルト及び／又はニッケル）を含むものであれば、活性炭中のコバルト及び／又はニッケルが、当該金属含有溶液に溶出しても特に問題が生じない。したがって、活性炭の洗浄に用いる洗浄液は、金属含有溶液に含まれる金属イオンと同種の金属イオンを含むことが好適である。具体的には、金属含有溶液が、コバルトイオン及びニッケルイオンのうち、実質的にコバルトイオンだけを含むものである場合は、洗浄液はそれと同種であるコバルトイオンだけを含むものとすることができる。または、金属含有溶液が、コバルトイオン及びニッケルイオンのうち、実質的にニッケルイオンだけを含むものである場合は、洗浄液はそれと同種であるニッケルイオンだけを含むものとすることができる。あるいは、金属含有溶液が、コバルトイオン及びニッケルイオンの両方を含むものである場合は、洗浄液はコバルトイオン及びニッケルイオンの少なくとも一方を含むものとすることができる。
【００２２】
洗浄液は、たとえば硫酸酸性溶液とすることができ、洗浄前の洗浄液のｐＨは、好ましくは０〜７、より好ましくは１〜６とする。洗浄前の洗浄液のｐＨが高すぎると、酸化物や水酸化物として沈殿するおそれがある。一方、洗浄前の洗浄液のｐＨが低すぎると、たとえば、得られる電解液のｐＨが下がり、電流効率が下がること等が懸念される。なお、洗浄後の洗浄液のｐＨは、たとえば２〜５程度になることがある。
【００２３】
洗浄前の洗浄液のコバルトイオン及び／又はニッケルイオンの濃度は、１ｇ／Ｌ〜１００ｇ／Ｌとすることが好ましく、さらに１０ｇ／Ｌ〜９０ｇ／Ｌとすることがより一層好ましい。この濃度は、洗浄液がコバルトイオン及びニッケルイオンの両方を含む場合は、それらの合計濃度を意味する。洗浄前の洗浄液のコバルトイオン及び／又はニッケルイオンの濃度を高くしすぎた場合は、結晶が析出する可能性がある。これに対し、当該濃度を低くしすぎた場合は、セメンテーションによる鉄の除去が不十分になる懸念がある。洗浄後の洗浄液のコバルトイオン及び／又はニッケルイオンの濃度は、たとえば１０〜９０ｇ／Ｌ程度になる場合がある。
【００２４】
このような洗浄により、当該洗浄後の活性炭中の鉄の含有量は、好ましくは２０質量ｐｐｍ以下、より好ましくは１０質量ｐｐｍ以下とする。なお、洗浄後の活性炭中のコバルト及び／又はニッケルの含有量は、両方含む場合はそれらの合計で、たとえば１０質量ｐｐｍ〜２００質量ｐｐｍになることがある。
【００２５】
なお、上述した洗浄の操作は、たとえば、活性炭を洗浄液に浸漬させるとともに、撹拌して又は撹拌せずに洗うことにより行うことができる。あるいは、活性炭を円筒状等のカラムに充填し、そのカラム内に洗浄液を通して通液することにより、洗浄してもよい。
【００２６】
＜金属回収方法＞
コバルトイオン及び／又はニッケルイオンを含む金属含有溶液からコバルト及び／又はニッケルを取り出す金属回収方法の一例として、図１にリチウムイオン電池廃棄物からコバルト及びニッケルを回収する際の各工程を示す。
【００２７】
図１に例示するところでは、リチウムイオン電池廃棄物に湿式処理が施されて、各種金属が溶解した酸性溶液を得た後、その酸性溶液に対して、溶媒抽出によりマンガンイオン及びアルミニウムイオンを抽出するＭｎ−Ａｌ抽出工程を行う。その後、Ｍｎ−Ａｌ抽出工程で得られる抽出後液から、溶媒抽出によりコバルトイオンを抽出するＣｏ抽出工程、ならびに、Ｃｏ抽出工程の抽出残液から、溶媒抽出によりニッケルイオンを抽出するＮｉ抽出工程を行う。
【００２８】
（リチウムイオン電池廃棄物）
リチウムイオン電池廃棄物は、携帯電話その他の種々の電子機器、自動車等の様々な機械ないし装置で使用され得るリチウムイオン電池で、電池製品の寿命や製造不良またはその他の理由によって廃棄もしくは回収された廃棄物である。リチウムイオン電池廃棄物には、Ｍｎ、Ｎｉ及びＣｏを含有するリチウム金属塩である正極活物質の他、Ｃ（カーボン）、Ｆｅ及びＣｕを含む負極材や、正極活物質が、たとえばポリフッ化ビニリデン（ＰＶＤＦ）その他の有機バインダー等によって塗布されて固着されたアルミニウム箔（正極基材）、リチウムイオン電池廃棄物の周囲を包み込む外装としてのアルミニウムを含む筐体が含まれることがある。具体的には、リチウムイオン電池廃棄物には、正極活物質を構成するＬｉ、Ｎｉ、Ｃｏ及びＭｎのうちの一種の元素からなる単独金属酸化物および／または、二種以上の元素からなる複合金属酸化物、並びに、Ａｌ、Ｃｕ、Ｆｅ、Ｃ等が含まれ得る。
【００２９】
（前処理）
リチウムイオン電池廃棄物は前処理として、たとえば、加熱施設にて所定の温度及び時間で加熱する焙焼処理や、焙焼後にローター回転式もしくは衝撃式の破砕機等を用いる破砕処理、破砕後の粉粒体を所定の目開きの篩で篩分けする篩別処理等が施されたものであってもよい。このような前処理を得ることにより、リチウムイオン電池廃棄物は、アルミニウム箔と正極活物質を結着させているバインダーが分解されるとともに、ＡｌやＣｕ等が除去される他、電池正極材成分が湿式処理の浸出で溶解しやすい形態となる。
【００３０】
（湿式処理）
湿式処理では一般に、上述したリチウムイオン電池廃棄物を、硫酸もしくは塩酸その他の鉱酸などの酸で浸出させる。ここでは、リチウムイオン電池廃棄物に含まれる金属の溶解を促進させるため、過酸化水素水を添加してもよい。それにより、リチウムイオン電池廃棄物中の金属が溶解した浸出後液が得られる。必要に応じて、この浸出後液に対して、中和もしくは硫化等を行い、たとえばＦｅ、Ａｌ、Ｃｕ等を除去することができる。これを酸性溶液とすることができる。
【００３１】
（Ｍｎ−Ａｌ抽出工程）
Ｍｎ−Ａｌ抽出工程では、溶媒抽出により、酸性溶液からマンガンイオン及びアルミニウムイオンを抽出して除去する。ここでは、酸性溶液に対して、燐酸エステル系抽出剤及びオキシム系抽出剤を含有する混合抽出剤を使用して溶媒抽出することができる。燐酸エステル系抽出剤としては、たとえばジ−２−エチルヘキシルリン酸（商品名：Ｄ２ＥＨＰＡ又はＤＰ８Ｒ）等が挙げられる。オキシム系抽出剤は、アルドキシムやアルドキシムが主成分のものが好ましい。具体的には、たとえば２−ヒドロキシ−５−ノニルアセトフェノンオキシム（商品名：ＬＩＸ８４）、５−ドデシルサリシルアルドオキシム（商品名：ＬＩＸ８６０）、ＬＩＸ８４とＬＩＸ８６０の混合物（商品名：ＬＩＸ９８４）、５−ノニルサリチルアルドキシム（商品名：ＡＣＯＲＧＡＭ５６４０）等がある。
【００３２】
（Ｃｏ抽出工程）
Ｃｏ抽出工程では、Ｍｎ−Ａｌ抽出工程で得られる抽出後液に対して、好ましくはホスホン酸エステル系抽出剤を使用して溶媒抽出を行って、コバルトイオンを溶媒に抽出する。ホスホン酸エステル系抽出剤としては、ニッケルイオンとコバルトイオンの分離効率の観点から２−エチルヘキシルホスホン酸２−エチルヘキシル（商品名：ＰＣ−８８Ａ、Ｉｏｎｑｕｅｓｔ８０１）が好ましい。この際に、ｐＨを、好ましくは４．５〜５．５、より好ましくは４．８〜５．２とする。溶媒抽出後のコバルトイオンを含有する抽出剤（有機相）に対しては逆抽出を行って、コバルトイオンを水相に移動させる。
【００３３】
（Ｃｏ電解工程）
Ｃｏ抽出工程の逆抽出で水相として得られる逆抽出後液は、Ｃｏ電解工程で電解液として用いて、そこから電解採取によってコバルトが回収される。
【００３４】
（Ｎｉ抽出工程）
Ｎｉ抽出工程では、Ｃｏ抽出工程での溶媒抽出の抽出残液に対して、好ましくはカルボン酸系抽出剤を使用して溶媒抽出を行い、ニッケルイオンを分離する。カルボン酸系抽出剤としては、たとえばネオデカン酸、ナフテン酸等があるが、なかでもニッケルの抽出能力の理由によりネオデカン酸が好ましい。溶媒抽出後のニッケルイオンを含有する抽出剤（有機相）に対して、逆抽出を行い、ニッケルイオンを水相に移動させる。
【００３５】
（Ｎｉ電解工程）
Ｎｉ電解工程では、Ｎｉ抽出工程の逆抽出で得られる水相である逆抽出後液を電解液とし、そこから電解採取によってニッケルを回収する。
【００３６】
（吸着工程）
以上のようなリチウムイオン電池廃棄物からコバルト及びニッケルを回収する過程等で、先に述べた活性炭の前処理方法による吸着工程は、図２に示すように、溶媒抽出により金属含有溶液を得る抽出工程の後に行うことができる。抽出工程の後に得られる金属含有溶液は、抽出工程での溶媒抽出で用いた有機物が若干残留していることがあり、全有機炭素量（Ｔｏｔａｌ  Ｏｒｇａｎｉｃ  Ｃａｒｂｏｎ、ＴＯＣ）がやや多い傾向にある。このような金属含有溶液に対して活性炭を用いて、そこに含まれる除去対象物質としての有機物を除去することが望ましい。抽出工程の後に得られる金属含有溶液のＴＯＣは、たとえば１０ｍｇ／Ｌ〜５０ｍｇ／Ｌである場合がある。吸着工程を経ることにより、ＴＯＣを、５ｍｇ／Ｌ以下、好ましくは１ｍｇ／Ｌ以下とすることができる。
【００３７】
より具体的には、図３、図４又は図５に示す態様等を挙げることができる。
図３では、Ｃｏ抽出工程の逆抽出で得られるコバルトイオンを含む逆抽出後液を、金属含有溶液とし、該逆抽出後液をＣｏ電解工程に供する前に吸着工程を行うというものである。また図４では、Ｎｉ抽出工程の逆抽出で得られるニッケルイオンを含む逆抽出後液を、金属含有溶液とし、該逆抽出後液をＮｉ電解工程に供する前に吸着工程を行うこととする。
【００３８】
上述した逆抽出後液は、そこに有機物が含まれることに起因して、そのままＣｏ電解工程又はＮｉ電解工程で電解採取に用いると、電気コバルト又は電気ニッケルの形状の悪化、不純物の混入を招くことが懸念される。したがって、逆抽出後液を金属含有溶液として吸着工程を行い、活性炭に有機物を吸着させて除去することが好ましい。
【００３９】
図５では、Ｍｎ−Ａｌ抽出工程でマンガンイオン及びアルミニウムイオンを溶媒抽出した後に得られる抽出後液を、金属含有溶液としている。そしてここでは、この金属含有溶液に対してＣｏ抽出工程及びＮｉ抽出工程をこの順序で行っている。このようにＭｎ−Ａｌ抽出工程とＣｏ抽出工程との間に、吸着工程を行うことも可能である。
【実施例】
【００４０】
次に、上述した活性炭の前処理方法を試験的に実施し、その効果を確認したので以下に説明する。但し、ここでの説明は単なる例示を目的としたものであり、それに限定されることを意図するものではない。
【００４１】
（試験例１）
有機物（２５％ＶＡ−１０）と接触させたニッケル溶解液（水相）について、活性炭５０ｇ／Ｌで該有機物を除去して、ニッケル溶解液（処理後Ｎｉ液（１））を得た。
表１に示すように、有機物（２５％ＶＡ−１０）と接触後のニッケル溶解液（活性炭との接触前）は、ＴＯＣが１２ｍｇ／Ｌであり、Ｆｅ＜１ｍｇ／Ｌであった。
活性炭５０ｇ／Ｌで有機物除去を行ったニッケル溶解液（処理後Ｎｉ液（１））では、ＴＯＣが２ｍｇ／Ｌに低減されているも、Ｆｅが３ｍｇ／Ｌ検出された。
【００４２】
一方、上記のニッケル溶解液（活性炭との接触前）と同じ量及び組成のニッケル溶解液で、活性炭を洗浄した後、その洗浄後の活性炭を用いて、別のニッケル溶解液から有機物を除去した。その結果、有機物除去後のニッケル溶解液（処理後Ｎｉ液（２））の鉄濃度は、Ｆｅ＜１ｍｇ／Ｌであることが確認できた。ここでは、活性炭がニッケル溶解液（活性炭との接触前）で洗浄されたことにより、この活性炭で有機物の吸着処理をしたニッケル溶解液（処理後Ｎｉ液（２））では、ＴＯＣが２ｍｇ／ＬになるとともにＦｅ＜１ｍｇ／Ｌとなり、Ｆｅ濃度が上がらずにＴＯＣを除去することができた。つまり、金属含有溶液としてのニッケル溶解液中のＦｅ濃度を上昇させることなしに、該ニッケル溶解液から、除去対象物質である有機物を吸着除去することができた。
【００４３】
【表１】
2020169365.tif 000002
【００４４】
また、上述したニッケル溶解液（処理後Ｎｉ液（１））及びニッケル溶解液（処理後Ｎｉ液（２））のそれぞれを電解液として、２００Ａ／ｍ2で電解を行った。それにより得られたＮｉメタルのＦｅ品位を表２に示す。
表２から、ニッケル溶解液（処理後Ｎｉ液（２））を電解液として作製したＮｉメタルは、ニッケル溶解液（処理後Ｎｉ液（１））を用いた場合のＮｉメタルと比べて、Ｆｅ品位が低く、高純度であった。
【００４５】
【表２】
2020169365.tif 000003
【００４６】
（試験例２）
有機物（２５％ＰＣ−８８Ａ）と接触させたコバルト溶解液（活性炭との接触前）について、活性炭５０ｇ／Ｌで有機物を除去して、コバルト溶解液（処理後Ｃｏ液（１））を得た。
表３に示すように、有機物（２５％ＰＣ−８８Ａ）と接触後のコバルト溶解液（活性炭との接触前）は、ＴＯＣが５０ｍｇ／Ｌであり、Ｆｅ＜１ｍｇ／Ｌであった。
活性炭５０ｇ／Ｌで有機物除去を行ったコバルト溶解液（処理後Ｃｏ液（１））では、ＴＯＣが４ｍｇ／Ｌに低減されているも、Ｆｅが７ｍｇ／Ｌ検出された。
【００４７】
一方、上記のコバルト溶解液（活性炭との接触前）と同じ量及び組成のコバルト溶解液で、活性炭を洗浄した後、その洗浄後の活性炭を用いて、別のコバルト溶解液から有機物を除去した。その結果、有機物除去後のコバルト溶液（処理後Ｃｏ液（２））のＦｅ＜１ｍｇ／Ｌであることを確認した。より詳細には、コバルト溶解液（処理後Ｃｏ液（２））では、ＴＯＣが４ｍｇ／ＬになるとともにＦｅ＜１ｍｇ／Ｌとなり、Ｆｅ濃度が上がらずに、ＴＯＣを除去することができた。つまり、金属含有溶液としてのコバルト溶解液中のＦｅ濃度を上昇させることなしに、該コバルト溶解液から、除去対象物質である有機物を吸着除去することができた。
【００４８】
【表３】
2020169365.tif 000004
【００４９】
また、上述したコバルト溶解液（処理後Ｃｏ液（１））及びコバルト溶解液（処理後Ｃｏ液（２））のそれぞれを電解液として、２００Ａ／ｍ2で電解を行った。それにより得られたＣｏメタルのＦｅ品位を表４に示す。
表４から、コバルト溶解液（処理後Ｃｏ液（２））を電解液として作製したＣｏメタルは、コバルト溶解液（処理後Ｃｏ液（１））を用いた場合のＣｏメタルと比べて、Ｆｅ品位が低く、高純度であった。
【００５０】
【表４】
2020169365.tif 000005
【００５１】
以上より、活性炭の所定の洗浄により、金属含有溶液からの高純度のコバルト及び／又はニッケルの取出しに寄与できることが解かった。
【図１】
2020169365.tif 000006
【図２】
2020169365.tif 000007
【図３】
2020169365.tif 000008
【図４】
2020169365.tif 000009
【図５】
2020169365.tif 000010